СПОСОБ ИЗГОТОВЛЕНИЯ РАНЕВЫХ ПОВЯЗОК НА ОСНОВЕ ГИДРОГЕЛЯ
METHOD FOR MAKING HYDROGEL WOUND DRESSINGS

Объектом настоящего изобретения является способ изготовления раневых повязок на основе гидрогеля, содержащих комплекс катионного полисахарида и серебра.
Катионные полисахариды, такие как хитозан, содержат в своей структуре аминную функциональную группу, обладают антибактериальными и противоопухолевыми свойствами.
Серебро также обладает бактерицидными свойствами и в течение длительного времени используется в качестве компонента при изготовлении различных повязок для ран, включая ожоги и язвы.
Польский патент №151581 раскрывает способ изготовления раневых повязок на основе гидрогеля из синтетических и натуральных полимеров посредством полимеризации и сшивания. Такие раневые повязки характеризуются высокой эластичностью и плотным прилеганием к коже, что позволяет их использовать при различных видах ран.
3
Способ изготовления раневых повязок на основе гидрогеля по настоящему изобретению заключается в получении комплекса катионного полисахарида, предпочтительно хитозана, с серебром, адсорбированным из водного раствора нитрата серебра посредством смешивания AgNO с порошком хитозана, характеризующимся средней молекулярной массой 40000-200000, предварительно подвергнутого деградации с помощью облучения с энергией луча 10 МэВ, что соответствует дозе радиации в диапазоне от 10 до 100 кГр. Полученный раствор перемешивают, фильтруют, осадок промывают водой и добавляют к смеси синтетического и натурального полимеров той же композиции, как описана в патенте №151581. Далее полученный гидрогель представляет собой сшитый под действием ионизирующего излучения дозой 20-30 кГр, предпочтительно 25 кГр. Содержание серебра в комплексе с катионным полисахаридом составляет от 1 до 10% от массы полисахарида, в то время как содержание серебра в гидрогеле составляет от 0,01 до 1% от массы гидрогеля.
Тесты показали, что добавление серебра к облученному хитозану существенно повышает биологическую активность материала на основе гидрогеля согласно настоящему изобретению. Биологическая активность гораздо выше по сравнению с таковой в случае повязок, изготовленных традиционными способами или полученными с использованием серебра в виде коллоидного раствора серебра концентрацией 500 м.д.
Материал на основе гидрогеля по настоящему изобретению, представляющий собой перевязочное средство для всех видов ран, пакуется в запаянную, плоскую пластиковую упаковку.
Состав композиции в процентах по массе от массы полимерной смеси в соотношении, указанном в польском патенте 151581, который приводится здесь в качестве иллюстративного примера способа по изобретению, включает: 2-10% ПВП (поливинилпирролидона), не более 5% агара, не менее 75% дистиллированной воды и 1-3% этилен полигликоля.
Пример 1
3
Комплекс хитозана с серебром получали посредством добавления к 4 мл 0,1% раствора AgNO 0,025 г порошка хитозана со средней молекулярной массой 40000-200000, предварительно подвергнутого деградации с помощью облучения дозой 20 кГр. Раствор перемешивали в течение 100 минут, затем фильтровали, осадок промывали дистиллированной водой. Полученный таким образом комплекс вводили в 20 мл полимерной смеси (2 мл поливинилпирролидона, 1 мл агара, 0,5 мл этиленполигликоля и 16,5 мл дистиллированной воды) и сшивали под действием ионизирующего излучения дозой 25 кГр. Содержание серебра составило 0,01 мас.% от массы полученного гидрогеля. Всю процедуру проводили с продуктом, защищенным от УФ-излучения.
Пример 2
3
Комплекс хитозана с серебром получали, добавляя к 4 мл 0,1% раствора AgNO 0,25 г порошка хитозана со средней молекулярной массой 40000-200000, предварительно подвергнутого деградации с помощью облучения дозой 25 кГр. Далее следовали согласно процедуре, описанной в Примере 1. Содержание серебра составило 0,1 мас.% от массы полученного гидрогеля. Всю процедуру проводили с продуктом, защищенным от УФ-излучения.
Пример 3
3
Комплекс хитозана с серебром получали, добавляя к 4 мл 0,1% раствора AgNO 2,5 г порошка хитозана со средней молекулярной массой 40000-200000, предварительно подвергнутого деградации с помощью облучения дозой 30 кГр. Далее следовали согласно процедуре, описанной в Примере 1. Содержание серебра составило 0,1 мас.% от массы полученного гидрогеля. Всю процедуру проводили с продуктом, защищенным от УФ-излучения.
Антибактериальную активность полученных таким образом материалов на основе гидрогеля, содержащих комплекс хитозана с серебром, тестировали следующим образом.
Пример 4
Материал на основе гидрогеля, полученный в Примере 1, тестировали на Escherichia coli, исследуя область замедления темпов роста микроорганизма. В стерильных условиях отрезали квадраты размером 1 см на 1 см. Квадраты помещали в чашки с высеянными Escherichia coli, далее чашки инкубировали при 37°C. После 24-часового культивирования зона замедления роста микроорганизмов составляла 1 мм.
Пример 5
Материал на основе гидрогеля, полученный в Примере 2, тестировали на Escherichia coli, исследуя область замедления темпов роста микроорганизмов. Далее следовали процедуре, описанной в Примере 4. После 24-часового культивирования зона замедления роста микроорганизмов составляла 3-4 мм.
Пример 6
Материал на основе гидрогеля, полученный в Примере 3, тестировали на Escherichia coli, исследуя область замедления темпов роста микроорганизмов. Далее следовали процедуре, описанной в Примере 4. После 24-часового культивирования зона замедления роста микроорганизмов составляла 4-5 мм.